(57)【要約】【課題】良好な外観を保持でき、安定した品質を保証することのできる、芳香剤を提供すること。【解決手段】香料と、ゲル成分と、コレステリック液晶ポリマーからなる光沢材と、溶剤とを含有させることにより、芳香剤を調製する。この芳香剤によれば、コレステリック液晶ポリマーが、ゲル中において良好に分散し、視点によって色調が変化しながらきらきらと輝くので、芳香性を有するインテリアとして有効に用いることができる。また、コレステリック液晶ポリマーは、ゲル中において経時的な沈降が少ないため、芳香剤の寿命まで沈降することなく、良好な品質を保持することができる。さらには、コレステリック液晶ポリマーは、金属フレークのように金属と樹脂とが経時的に剥離することもなく、品質の経時劣化を生じることが少なく、長期にわたって安定した品質を保証することができる。【選択図】    なし【特許請求の範囲】
【請求項１】
香料と、ゲル成分と、コレステリック液晶ポリマーからなる光沢材と、溶剤とを含有することを特徴とする、芳香剤。
【請求項２】
前記ゲル成分が、油性ゲルであることを特徴とする、請求項１に記載の芳香剤。
【請求項３】
前記ゲル成分が、オクチル酸アルミニウムであることを特徴とする、請求項１または２に記載の芳香剤。
【請求項４】
前記溶媒が、留分１５０〜１８０℃の石油系溶剤であることを特徴とする、請求項１〜３のいずれかに記載の芳香剤。
【発明の詳細な説明】
【０００１】
【発明の属する技術分野】
本発明は、芳香剤、詳しくは、光沢材を含有する芳香剤に関する。
【０００２】
【従来の技術】
自動車の車室内などに配置される芳香剤として、例えば、硬化ひまし油、フィッシャー・トロプシュワックス、脂肪酸アルミニウム塩、揮発性炭化水素化合物および香料を含む油性ゲル状芳香剤組成物などが知られている（例えば、特許文献１参照。）。
【０００３】
また、このような芳香剤において、とりわけ、自動車などの車室内に配置する場合には、インテリアを兼ねるので、例えば、金属フレークなどの光沢材をゲル成分に配合して、きらきらと輝く外観を与えるものが広く普及している。
【０００４】
【特許文献１】
特開２００２−２１０００１号公報
【発明が解決しようとする課題】
しかし、金属フレークなどの光沢材は、経時的な沈降が不可避であり、芳香剤の寿命までに沈降してしまうと、芳香剤の品質を最後まで保証できないという不具合がある。また、金属フレークなどの光沢材は、ゲル成分に対する分散性があまり良好でなく、均一な分散が確保されず、外観不良を生じる場合もある。
【０００５】
さらには、金属フレークなどにおいて、樹脂に金属が被覆されている場合には、金属と樹脂とが経時的に剥離するなど、品質の経時劣化を生じる場合もある。
【０００６】
本発明は、このような事情に鑑みなされたもので、その目的とするところは、良好な外観を保持でき、安定した品質を保証することのできる、芳香剤を提供することにある。
【０００７】
【課題を解決するための手段】
上記目的を達成するため、本発明の芳香剤は、香料と、ゲル成分と、コレステリック液晶ポリマーからなる光沢材と、溶剤とを含有することを特徴としている。
【０００８】
また、本発明においては、前記ゲル成分が、油性ゲルであることが好ましい。
【０００９】
また、本発明においては、前記ゲル成分が、オクチル酸アルミニウムであることが好ましい。
【００１０】
また、本発明においては、前記溶媒が、留分１５０〜１８０℃の石油系溶剤であることが好ましい。
【００１１】
【発明の実施の形態】
本発明の芳香剤は、少なくとも、香料と、ゲル成分と、コレステリック液晶ポリマーからなる光沢材と、溶剤とを含有している。
【００１２】
本発明において、香料は、特に制限されず、芳香剤に用いられる公知の香料を用いることができる。そのような香料としては、例えば、ムスク、アンバーなどの動物性香料、例えば、ローズ、ジャスミン、イランイラン、オレンジ、バニラ、ペパーミント、シトロネラ、サンダルウッドなどの植物性香料、例えば、ゲラニオール、リナロール、ｌ−メントール、バニリン、オイゲノール、シトラール、酢酸、イソアミル、Ｐ−メチルアセトフェノン、ダマセノン、ヘキサン酸アリル、γ−ウンデカラクトンなどの合成香料などが代表的なものとして挙げられる。これらの香料は、通常、複数組み合わせて用いられることが多いが、単一成分だけを用いてもよく、特に制限はない。
【００１３】
香料の配合割合は、特に制限されないが、芳香剤全量に対して、例えば、０．５〜５０重量％、好ましくは、３〜２５重量％である。
【００１４】
本発明において、ゲル成分は、特に制限されず、芳香剤に用いられる公知のゲル成分を用いることができる。そのようなゲル成分としては、例えば、ジェランガム、キサンタンガム、寒天ゲル、カルボキシビニルポリマーなどの水性ゲル、例えば、オクチル酸アルミニウム、ラノリン脂肪酸ソーダ、ステアリン酸ソーダなどの油性ゲルなどが挙げられる。このようなゲル成分は、１種または２種以上選択して用いることができる。好ましくは、油性ゲル、さらに好ましくは、オクチル酸アルミニウムが用いられる。油性ゲル、さらには、オクチル酸アルミニウムを用いることにより、非常に透明感のあるゲルを得ることができ、光沢材の輝きを十分に発現させることができる。
【００１５】
ゲル成分の配合割合は、特に制限されないが、芳香剤全量に対して、例えば、２〜１５重量％、好ましくは、３〜１０重量％である。２重量％未満では、十分なゲルを生成できず、また、１５重量％を超えると、粘度の上昇が著しく生産性の向上が図れない場合がある。
【００１６】
そして、本発明においては、光沢材として、コレステリック液晶ポリマーが用いられる。コレステリック液晶ポリマーとは、層状の構造を有し、それぞれの分子は層内で一定方向に配列しており、互いの層は分子の配列方向がらせん状になるように集積している液晶ポリマーであって、本発明においては、メソジェンを側鎖に有する側鎖型液晶であって、分子をそれぞれ平行な層に整えた後、らせん構造を創るため少しずつ異なる分子配向をそれぞれ層状に積み重ね、重合反応により配向した分子を固定化したポリマーとして提供される、例えば、ヘリコーン（ワッカーケミー社製）が用いられる。このヘリコーンでは、観察する角度によって種々の色調を伴なう連続的なカラーフロップを見ることができる。
【００１７】
ヘリコーンは、色調の違いにより、例えば、Ｓａｐｐｈｉｒｅ、Ｓｃａｒａｂｅｕｓ、Ｊａｄｅ、Ｍａｐｌｅなどの種類があるが、本発明においては、１種または２種以上選択して用いることができる。
【００１８】
また、コレステリック液晶ポリマーは、例えば、比重１．２〜１．４（ｇ／ｍＬ）、嵩比重５５０±１００、平均粒径３０±２０μｍであり、通常、ヘリコーンとして粉体で市販されており、その配合割合は、特に制限されないが、芳香剤全量に対して、例えば、０．００１〜５．０重量％、好ましくは、０．００５〜０．５重量％である。０．００１重量％未満では、十分な光輝性が得られず、また、５．０重量％を超えると、コスト高となる場合がある。
【００１９】
本発明において、溶剤は、特に制限されず、芳香剤に用いられる公知の溶剤を用いることができる。そのような溶剤としては、例えば、水、アルコール類（例えば、メチルアルコール、エチルアルコール、プロピルアルコール、イソプロピルアルコールなど）、テルペン系炭化水素類（例えば、α−ピネン、β−ピネン、ｄ−リモネン、Ｌ−リモネン、ジペンテン、ｐ−メンタン、ピナンなど）、パラフィン系炭化水素類（例えば、イソパラフィン系炭化水素、ノルマルパラフィン系炭化水素など）、石油系炭化水素類（留分１５０以上、好ましくは、留分１５０〜２１０℃、さらに好ましくは、留分１５０〜１８０℃の芳香族あるいは脂肪族石油系溶剤）などが挙げられる。このような溶剤は、１種または２種以上選択して用いることができる。好ましくは、テルペン系炭化水素類、石油系炭化水素類が用いられる。テルペン系炭化水素類、石油系炭化水素類を用いることにより、香料を均一に蒸散させることができる。
【００２０】
また、ゲル成分として、油性ゲル、とりわけ、オクチル酸アルミニウムを用いる場合には、石油系炭化水素類を用いることが好ましい。このような組み合わせにより、コレステリック液晶ポリマーをより安定して均一に分散させることができる。
【００２１】
また、本発明の芳香剤は、その他、必要に応じて、例えば、界面活性剤、紫外線吸収剤、酸化防止剤、防腐剤、防かび剤、蛍光増白剤、染料、蓄光顔料および／もしくは蓄光顔料をプラスチック、ガラスなど他のものに分散させたものなど、適宜公知の添加剤を配合することができる。
【００２２】
なお、これらの配合割合は、特に制限されないが、芳香剤全量に対して、例えば、０．０１〜５．０重量％、好ましくは、０．０５〜３．０重量％である。
【００２３】
また、本発明の効果を阻害しない範囲であれば、光沢材として、コレステリック液晶ポリマーとともに、マイカ、メタシャイン、アルミフレークなどの従来公知の光沢材を適宜配合することもできる。
【００２４】
そして、本発明の芳香剤は、特に制限されることなく、上記成分を適宜配合することにより得ることができる。例えば、各成分を個別に調製し、最終的にこれを互いに加えることにより、調製することもできる。すなわち、例えば、まず、ゲル成分、コレステリック液晶ポリマー、必要により添加される添加剤、および、溶剤の一部を配合して、２０〜１００℃まで加熱することにより、第１液を調製する。また、別途、香料および溶剤の残部を配合して、２０〜９０℃まで加熱することにより、第２液を調製する。その後、第１液および第２液を、同時に所定の容器に加え、これによって、ゲル状の芳香剤を得ることができる。なお、ゲル状とするためには、適宜、酸やアルカリなどを配合してもよい。
【００２５】
なお、このような個別の調製において、各成分の組み合わせは、任意であり、その目的や用途などによって適宜選択することができる。
【００２６】
そして、このようにして得られた芳香剤は、光沢剤としてコレステリック液晶ポリマーが用いられているので、その光沢剤が、芳香剤（ゲル）中において良好に分散し、視点によって色調が変化しながらきらきらと輝くので、良好な外観を呈し、看者の興味を引き、芳香性を有するインテリアとして有効に用いることができる。そのため、特に制限されないが、例えば、自動車の車室、家屋の室内などに好適に配置される。
【００２７】
また、コレステリック液晶ポリマーは、比重が軽いため、少量で美観の向上が図れ、また、経済的であり、幅広く連続的な色調の変化を楽しめ、また、着色により異なった色調の変化を生成することができる。また、コレステリック液晶ポリマーは、ゲル中において経時的な沈降が少ないため、芳香剤の寿命まで沈降することなく、良好な品質を保持することができる。さらには、コレステリック液晶ポリマーは、金属フレークのように金属と樹脂とが経時的に剥離することもなく、品質の経時劣化を生じることが少なく、長期にわたって安定した品質を保証することができる。
【００２８】
【実施例】
以下に、実施例および比較例を挙げて本発明をさらに具体的に説明するが、本発明は、これら実施例および比較例に何ら限定されるものではない。
【００２９】
（１）実施例および比較例の調製
実施例１
オクチル酸アルミニウム３重量部と、コレステリック液晶ポリマー（比重１．３、「ヘリコーン」ワッカーケミー社製、以下同様）０．０５重量部とを、アイソパーＧ（留分１５８〜１７５℃石油系溶剤、エクソンモービル社製）４９．９５重量部に配合して、分散混合し、液温を４０℃に加熱することにより、第１液を調製した。
【００３０】
別途、香料（長谷川香料製、マリンスカッシュ、以下同様）１０重量部を、アイソパーＧ３７重量部に配合して、溶解し、液温を４０℃に加熱することにより、第２液を調製した。
【００３１】
その後、第１液と第２液とを、同時に４０℃に加熱した所定の容器に加え、１時間放置後、ゲル状の芳香剤を得た。
【００３２】
実施例２
ラノリン脂肪酸ソーダ５重量部と、コレステリック液晶ポリマー０．０１重量部とを、ＩＰ１６２０（留分１６６〜２０８℃石油系溶剤、出光石油社製）４９．９９重量部に配合して、分散混合し、液温を７０℃に加熱することにより、第１液を調製した。
【００３３】
別途、香料５重量部を、リモネン４０重量部に配合して、分散混合し、液温を４０℃に加熱することにより、第２液を調製した。
【００３４】
その後、第１液と第２液とを、同時に所定の容器に加え、２時間放置後、ゲル状の芳香剤を得た。
【００３５】
実施例３
ガム（ジェランガム０．８重量部およびキサンタンガム０．２重量部）を、水６９．９重量部に分散し、９０℃まで加熱して透明に溶解させた。その後、６０℃まで液温を下げた時点で、香料７重量部、界面活性剤（ポリオキシエチレンソルビタンモノオレート、以下同様）７重量部、水１４．６重量部、コレステリック液晶ポリマー０．５重量部を均一に分散させたものを加え、均一に分散させた。液温を５５℃まで下げ、容器に加えて冷却固化させることにより、ゲル状の芳香剤を得た。
【００３６】
実施例４
香料３重量部、界面活性剤５重量部を水８９．４７重量部に加え、透明溶解させた。その後、カルボキシビニルポリマー０．５重量部、コレステリック液晶ポリマー０．０３重量部を、これに加え、均一に分散させた。その後、１０％ＮａＯＨ水溶液２重量部を加え、これによって、ゲル状の芳香剤を得た。
【００３７】
実施例５
オクチル酸アルミニウム６重量部、コレステリック液晶ポリマー０．２重量部、蓄光顔料（α−ＦＬＡＳＨ  ＰＧ５００、エルティーアイ社製）０．５重量部をアイソパーＧ４９．３重量部に配合して、分散混合し、液温を４０℃に加熱することにより、第１液を調製した。
【００３８】
別途、香料１５重量部、オレイン酸０．５重量部を、リモネン１０重量部、アイソパーＧ１８．５重量部に配合して、分散混合し、液温を４０℃に加熱することにより、第１液を調製した。
【００３９】
その後、第１液と第２液とを、同時に所定の容器に加え、これによって、ゲル状の芳香剤を得た。
【００４０】
比較例１
オクチル酸アルミニウム４重量部と、合成マイカ（比重２．５８）０．０５重量部とを、アイソパーＧ４８．９５重量部に配合して、分散混合し、液温を４０℃に加熱することにより、第１液を調製した。
【００４１】
別途、香料１０重量部を、アイソパーＧ３７重量部に配合して、溶解し、液温を４０℃に加熱することにより、第２液を調製した。
【００４２】
その後、第１液と第２液とを、同時に４０℃に加熱した所定の容器に加え、１時間放置後、ゲル状の芳香剤を得た。
【００４３】
比較例２
ラノリン脂肪酸ソーダ５重量部と、メタシャイン（比重２．８０、ガラスフレークに金属酸化物がコーティングされているもの、日本板硝子社製）０．０２重量部とを、ＩＰ１６２０  ４９．９８重量部に配合して、分散混合し、液温を４０℃に加熱することにより、第１液を調製した。
【００４４】
別途、香料５重量部を、リモネン４０重量部に配合して、分散混合し、液温を４０℃に加熱することにより、第２液を調製した。
【００４５】
その後、第１液と第２液とを、同時に所定の容器に加え、２時間放置後、ゲル状の芳香剤を得た。
【００４６】
比較例３
ガム（ジェランガム０．８重量部およびキサンタンガム０．２重量部）を、水６９．９重量部に分散し、９０℃まで加熱して透明に溶解させた。その後、６０℃まで液温を下げた時点で、香料７重量部、界面活性剤（ポリオキシエチレンソルビタンモノオレート、以下同様）７重量部、水１５重量部、アルミフレーク（比重２．７）０．１重量部を均一に分散させたものを加え、均一に分散させた。液温を５５℃まで下げ、容器に加えて固化させることにより、ゲル状の芳香剤を得た。
【００４７】
比較例４
香料３重量部、界面活性剤５重量部を水８９．４８重量部に加え、透明溶解させた。その後、カルボキシビニルポリマー０．５重量部、合成マイカ０．０１重量部、メタシャイン０．０１重量部を、これに加え、均一に分散させた。その後、１０％ＮａＯＨ水溶液２重量部を加え、これによって、ゲル状の芳香剤を得た。
【００４８】
（２）評価
上記により得られた各実施例および各比較例について、色相、分散性、沈降性、香料揮発性、耐久性を、下記の方法により評価した。
【００４９】
色相：芳香剤を明るいダッシュボード部分に配置して、運転者の位置から見たときの光の輝き具合および色合いを目視により評価した。
【００５０】
分散性：製造時における光沢剤のゲル中への分散性を目視により評価した。
【００５１】
沈降性：ゲル中に分散させた光沢材の沈降の度合いを、目視により評価した。
【００５２】
香料揮発性：香料の揮発性を、臭いの度合いにより評価した。
【００５３】
耐久性：光沢材を香料（柑橘系）中に浸漬し、屋外に暴露し所定期間後の輝きを評価した。
【００５４】
【表１】
2005000406.tif 000002
【発明の効果】
以上述べたように、本発明の芳香剤によれば、光沢剤としてコレステリック液晶ポリマーが用いられているので、その光沢剤が、芳香剤（ゲル）中において良好に分散し、視点によって色調が変化しながらきらきらと輝くので、良好な外観を呈し、看者の興味を引き、芳香性を有するインテリアとして有効に用いることができる。
【００５５】
また、コレステリック液晶ポリマーは、ゲル中において経時的な沈降が少ないため、芳香剤の寿命まで沈降することなく、良好な品質を保持することができる。さらには、コレステリック液晶ポリマーは、金属フレークのように金属と樹脂とが経時的に剥離することもなく、品質の経時劣化を生じることが少なく、長期にわたって安定した品質を保証することができる。